(57)【要約】  本発明は、包装用ポリエステル物品を直接製造する方法、特に中空体、熱成形シート及びフィルムを製造する方法であって、前記物品が１０ｐｐｍ未満の量のアセトアルデヒドを含有する方法に関する。この方法は、ポリマー溶融物中の末端基合計の初期レベルＳＥ０が、少なくとも１種の不活性物質、及び少なくとも１種の反応性物質の混合物を前記ポリマー溶融物に添加することにより第２レベルＳＥ１に増加するステップと、そのようにして得られたポリマー溶融物を直接所望の物品に変換する前に、取得済みのポリマー溶融物に本質的に真空を適用して、既存及び形成低分子量物質、先行ステップ中に添加された未反応の反応性物質並びに不活性物質を除去する脱気ステップとを本質的に含むことを特徴とする。【選択図】  図１
2009532515.tif 000002
【特許請求の範囲】
【請求項１】
包装用ポリエステル物品、特に中空体、熱成形シート及びフィルムを直接製造する方法であって、前記物品は１０ｐｐｍ未満の量のアセトアルデヒドを含有し、前記方法は本質的に以下のステップ、
ａ）テレフタル酸又はテレフタル酸ジメチル及びエチレングリコールの転化が、９０重量％を超えることにより直接製造されるポリエチレンテレフタレートベースのポリマー溶融物を提供するステップであり、前記ポリマー溶融物が、縮重合反応器の出口で０．５ｄｌ／ｇ〜０．９０ｄｌ／ｇの範囲、好ましくは０．６〜０．７ｄｌ／ｇの間の固有粘度（ＩＶ０）を有するステップと、
ｂ）前記ポリマー溶融物に、少なくとも１種の不活性物質と少なくとも１種の反応性物質との混合物を添加するステップであって、前記反応性物質は−ＣＯＯＨ及び／又は−ＯＨ及び／又は−ＣＯＯ−ＣＨ＝ＣＨ２のポリエステル末端基、並びに／或いはポリエステル鎖のエステル結合と反応することにより、加水分解及び／又は酸分解及び／又は加アルコール分解及び／又は加アンモニア分解及び／又はヒドラジン分解及び／又は酸分解と組み合わさった前記末端基への付加反応及び／又はこれらの反応の組合せを少なくとも部分的に起こし、それによりステップａ）の終了時の初期レベルＳＥ０から本ステップの終了時の第１レベルＳＥ１に末端基合計を増加させるステップと、
ｃ）真空度０．０５〜８００ｍｂａｒの適用が本質である脱気ステップにポリマー溶融物を通し、部分的重縮合を起こすことによって、分子量≦５００ｇ／ｍｏｌの既存及び形成低分子量モノマー物質、先行ステップｂ）中に添加された未反応の反応性物質並びに不活性物質を、反応時間＞１秒及び＜３６００秒の後に除去するステップであって、これにより前記第１レベルＳＥ１から第２の末端基合計レベルＳＥ２に、このステップの終了時に末端基合計を減少させるステップと、
ｄ）取得済みのポリマー溶融物を直接、所望の物品に変換するステップと
を含む方法。
【請求項２】
前記ポリエステル溶融物が、ジエチレングリコール、トリエチレングリコール、イソフタル酸、ナフタレンジカルボン酸、アジピン酸、シクロヘキサンジメタノール、ピロメリット酸、トリメリット酸、ペンタエリスリトール、ネオペンチルグリコール、トリエチレングリコール、テトラエチレングリコール、ペンタエチレングリコール、ポリエチレングリコール及びポリプロピレングリコールにある群から選択されるコモノマーの１種又は混合物を１０重量％まで含む、請求項１に記載の方法。
【請求項３】
重縮合反応器出口のポリマー溶融物中に含有されるアセトアルデヒド量が、１〜１５０ｐｐｍの間で含まれる、請求項１又は２に記載の方法。
【請求項４】
ステップｂ）の間の反応性物質の添加量が、この処理の後に末端基合計の第１レベルＳＥ１に達するのに十分であり、前記レベルが、ステップａ）終了時のポリマー溶融物の末端基合計レベルＳＥ０と比較して、≧１％及び３０％≦増加し、好ましくは≧４％及び８％≦増加する、請求項１〜３のいずれか一項に記載の方法。
【請求項５】
ステップｂ）の間の縮重合反応器の後のポリマー溶融物への反応性物質又は物質の混合物の添加が、連続的に実施される、請求項１〜４のいずれか一項に記載の方法。
【請求項６】
前記添加された反応性物質又は反応性物質の混合物が、ステップｂ）の間に不活性ガスキャリアーと共に適用され、前記不活性ガスキャリアーが、好ましくは、窒素、水素、ヘリウム、アルゴン、二酸化炭素、エタン、プロパン、ブタン、ｎ−へキサン、シクロヘキサン又はこれらの物質からの混合物からなる群で選択される、請求項１〜５のいずれか一項に記載の方法。
【請求項７】
ステップｂ）の間に添加される反応性物質又は物質の混合物が
−加水分解のための水、及び／又は、
−加アルコール分解のための、好ましくはメタノール、エタノール、ブタノール、プロパノール、イソプロパノール、イソブタノール、エチレングリコール、ジエチレングリコール、ポリエチレングリコール及びポリプロピレングリコールからなる群で選択される、少なくとも１種の単官能性又は多官能性アルコール、及び／又は、
−酸分解のための、好ましくはギ酸、酢酸及び／又はプロピオン酸である、少なくとも１種の単官能性又は多官能性炭酸、及び／又は、
−加アルコール分解及び酸分解の組合せのための、グリコール酸のような少なくとも１種のヒドロキシ炭酸、及び／又は、
−加アンモニア分解のための、アンモニア、モノメチルアミン、及びジメチルアミンのような少なくとも１種の一級、二級又は三級アミン又はこれらの混合物、及び／又は
−ヒドラジン分解のための、ヒドラジン及び／又は１，１−ジメチルヒドラジンのようなその誘導体、及び／又は、
−ポリエステル溶融物内に存在している条件下で、前記反応性物質に崩壊する物質、好ましくは炭酸エチレン、炭酸プロピレン及び／又は酢酸メチル、及び／又は、
−第１ステップで、ＯＨ末端基とこれらの基のエンドキャッピング下で反応し、この反応から更なる酸分解のために、１個のＯＨ末端基につき１分子の炭酸分子を供与する、好ましくは無水酢酸、無水イソ酪酸又は無水酪酸である少なくとも１種のモノカルボン酸の無水物、からなる群で選択され、
上記の反応性物質又は物質の混合物の凝集の条件は、液体及び／又はガス状の及び／又は超臨界性である、請求項１〜６のいずれか一項に記載の方法。
【請求項８】
ステップｃ）で実施される脱気ステップが、０．１〜１０ミリバールの環境内で実施される、請求項１〜７のいずれか一項に記載の方法。
【請求項９】
ポリマー溶融物中の末端基合計レベルが、
ＳＥ０＜ＳＥ１及び、ＳＥ０＜ＳＥ２、及びＳＥ２＜１．３ＳＥ０を満足し、
式中、ＳＥ０＝ステップａ）終了時の末端基合計レベル
ＳＥ１＝ステップｂ）終了時の末端基合計レベル
ＳＥ２＝ステップｃ）終了時の末端基合計レベル
である、請求項８に記載の方法。
【請求項１０】
１０ｐｐｍ未満のアセトアルデヒド含有量を有し、特に中空体、とりわけボトル、熱成形シート及びフィルム、とりわけキャストフィルムであって、請求項１〜９のいずれか一項に記載の方法により得られるという事実を特徴とする包装用ポリエステル物品。
【発明の詳細な説明】
【発明の詳細な説明】
【０００１】
本発明は、包装分野に関し、より特定すれば食品及び飲料の包装に関する。
【０００２】
本発明は、溶融重縮合工程後に、そのままポリエステル溶融物を包装用物品に直接変換する方法、特に中空体、熱成形シート及びフィルムを製造する方法であって、前記物品が１０ｐｐｍ未満の量のアセトアルデヒドを含有する方法に関する。
【０００３】
本発明は、本工程により得られる包装用物品も対象にする。
【０００４】
中空体、熱成形シート及びフィルムのような、成形されたポリエチレンテレフタレート食品包装製品の製造のためのポリエステルの作製は、例えば、米国特許第４３４０７２１号明細書に詳細に記載されている。この特許の主な教示の要約は、イソフタル酸、ナフタレンジカルボン酸、アジピン酸及び／又はセバシン酸、及び／又はそれらのエステル形成誘導体のようなコモノマーの存在下のポリエステルの溶融相重縮合であり、前駆体溶融物の粒状物への変換が続く。アセトアルデヒド（以下、ＡＡと称する）の含有量がより高く、０．５５〜０．７０ｄｌ／ｇの間の固有粘度（以下、ＩＶと称する）を与えるこの粒状物は、公開された仏国追加特許公開第４２５、４５５号明細書に従った固相重縮合で処理され、固有粘度を０．６５〜１．０ｄｌ／ｇの間の範囲に増加させ、アセトアルデヒドの含有量を１．２５ｐｐｍ未満に低減する。
【０００５】
溶融相重縮合、固相重縮合、予備乾燥及び包装製品の成形を含む、この複数ステップ法の欠点を克服するために、工程の複雑さ、エネルギー消費、材料ロス及び投資コストを低減する多数の方法がすでに提案されている。
【０００６】
米国特許第５６５６２２１号明細書は、重縮合反応器から排出された直後に、不活性ガスをポリエステル溶融物に導入し、溶融物中に均一に分配する、熱可塑性ポリエステル製の成形包装材料の直接製造法を記載している。この方法では、ガス導入口の直ぐ隣から、ＭＤＸ６ナイロンのような低揮発度のアミド化合物が０．０５〜１．０重量％、ポリエステル溶融物に添加される。最終的に、成形の直前にポリエステル溶融物は真空脱気される。
【０００７】
米国特許第５６５６７１９号明細書は、ポリエチレンテレフタレート及び／又はそのコポリエステルの溶融物からボトル予備成形物を製造する方法を記載しており、前記方法は０．５〜０．７５ｄｌ／ｇの間の固有粘度を有する重縮合からのポリエステル溶融物の連続流又は部分流への不活性ガスの選択的な導入を含み、次いで溶融物を溶融後段の重縮合反応器内で１０ｐｐｍ未満のアセトアルデヒド含有量にして、固有粘度を０．７５〜０．９５ｄｌ／ｇにし、その後溶融物を射出成形機に誘導し、溶融物を加工する。
【０００８】
国際公開第９７/３１９６８号パンフレットは、ａ）少なくとも１種のグリコールと少なくとも１種のジカルボン酸を溶融反応させ、少なくとも約０．５０ｄｌ／ｇのＩＶを有するポリエステルを形成するステップで、前記の少なくとも１種のグリコールは、１０までの炭素原子を有するグリコール、及びその混合物からなる群から選択され、前記ジカルボン酸は、２〜１６の炭素原子を有するアルキルジカルボン酸、８〜１６の炭素原子を有するアリールジカルボン酸、及びその混合物からなる群から選択されるステップと、ｂ）前記ポリエステルを、ステップａ）から直接成形物品に形成するステップであって、ポリエステル物品を形成するための直接溶融物成形方法の前に真空脱気ステップを含んだステップとを含む方法を記載している。
【０００９】
米国特許出願公開第２００５／０１６１８６３号明細書は、高度に縮合したポリエステル溶融物からの成形品、並びに食品及び特に飲料容器の特にブロー成形用予備成形物を作製する方法を記載しており、溶融物は、重縮合反応器から連続して回収され、最終反応器と射出成形機の間で固化せず、及び最終反応器と射出成形機の間で脱気せずに、形状付与装置、特に多数の射出成形装置に供給される。ポリエステル溶融物のアセトアルデヒド含有量を低減させるため、前記溶融物が成形装置に入る前に、固体形状で又はスラリーとしてリン含有物質又はアセトアルデヒド低減物質又はこれらの物質の混合物を添加することが提案されている。
【００１０】
これらの発明の教示は、重縮合反応器後のポリエステル溶融物への不活性ガスの注入、溶融物のパージ及びそれに続く真空脱気装置を適用する脱揮発成分、アセトアルデヒド捕捉物質の添加、又は両方の方法の組合せによるアセトアルデヒドの除去を含む。特に、最近十年の間に、低分子量のアセトアルデヒド捕捉剤が容器壁から移動する可能性を有することが発見されている。一方、ＭＤＸ６ナイロンのような高分子量アセトアルデヒド捕捉剤又はそのオリゴマーは活性がより低く、その結果として適用濃度が多くなる。いずれの場合でも、アセトアルデヒド捕捉剤を使用すると付加的なコストがかかる。
【００１１】
アセトアルデヒドはポリエステル溶融物中に、第１に遊離のアセトアルデヒドとして溶解しており、第２にビニルエステル末端基として化学的に結合している、２種の構造で存在することが知られている。ビニルエステル末端基は遊離ＯＨ末端基の脱水により選択的に生成することも知られている。
【００１２】
遊離ＯＨ末端基数、及びこれと共に、溶融重縮合及びＳＳＰで製造される最先端のボトル用ＰＥＴの押出成形及び射出成形の間のアセトアルデヒドの再形成速度を低下させるため、米国特許第４３６１６８１号明細書は、溶融縮重合後から射出成形前の任意の時間に無水フタル酸又は無水コハク酸を添加することを提案している。この方法の欠点は、未反応の無水物が飲料容器の壁に存在することを避けるため、反応性がある無水物を正確な量で投入する必要があり、反応温度及び時間を正確に調整して、ＯＨ末端基と無水物の１００％の転化率を保証せねばならないことである。
【００１３】
米国特許出願公開第２００５／００４９３９１号明細書に記載されている、溶融重縮合の間のアセトアルデヒド含有量を低減する別の方法では、ビニルエステル末端基のアセトアルデヒドへの転化を触媒する、活性ビニルエステルのエステル交換触媒のような特別な触媒物質を添加し、ポリエステルを加熱し、ポリエステルからアセトアルデヒドを排出させることを提案している。これらのエステル交換触媒は、Ｉａ族及びＩＩａ族の金属からなる群から選択可能である。この方法の欠点は、ビニルエステル末端基の発生源となるＯＨ末端基が低減されないことである。
【００１４】
アセトアルデヒド捕捉剤のみならず、ガスパージや揮発分除去も遊離のアセトアルデヒドを除去するか吸収するだけである。アセトアルデヒド捕捉剤の欠点は、添加のコストが高く、潜在的に包装材壁から移動することである。二無水物の添加は、ＯＨ末端基を低減するが、未反応の二無水物が最終的な飲料壁に存在しないことを保証しない。
【００１５】
ビニルエステル末端基を変換するエステル交換触媒の添加は、続くアセトアルデヒド再形成の発生源を低減するが、ＯＨ末端基の数を減らすことはないであろう。
【００１６】
このため、前記製造方法の欠点がない、包装用ポリマーを所望の低アセトアルデヒド含有量で提供可能である、重縮合反応器から取り出されるポリエステル溶融物から包装用のポリエステルを直接製造する方法への要求が依然としてある。
【００１７】
本発明の問題を、請求項１に記載されるような方法により解決する。
【００１８】
特定の実施形態及び利点は、従属請求項に提示されている。
【００１９】
本発明では、請求項１０に記載されるような、低アセトアルデヒド含有量の包装用物品も提供する。
【００２０】
本発明によれば、包装用ポリエステル物品、特に中空体、熱成形シート及びフィルムを直接製造する方法であって、前記物品が１０ｐｐｍ未満の量のアセトアルデヒドを含有する方法が提案されている。
【００２１】
本発明による方法は本質的に以下のステップ、
ａ）テレフタル酸又はテレフタル酸ジメチル及びエチレングリコールの転化が、９０重量％を超えることにより直接製造されるポリエチレンテレフタレートベースのポリマー溶融物を提供するステップであり、前記ポリマー溶融物が、縮重合反応器の出口で０．５ｄｌ／ｇ〜０．９０ｄｌ／ｇの範囲、好ましくは０．６〜０．７ｄｌ／ｇの間の固有粘度（ＩＶ０）を有するステップと、
ｂ）前記ポリマー溶融物に、少なくとも１種の不活性物質と少なくとも１種の反応性物質との混合物を添加するステップであって、前記反応性物質は−ＣＯＯＨ及び／又は−ＯＨ及び／又は−ＣＯＯ−ＣＨ＝ＣＨ２のポリエステル末端基、並びに／或いはポリエステル鎖のエステル結合と反応することにより、加水分解及び／又は酸分解及び／又は加アルコール分解及び／又は加アンモニア分解及び／又はヒドラジン分解及び／又は酸分解と組み合わさった前記末端基への付加反応及び／又はこれらの反応の組合せを少なくとも部分的に起こし、それによりステップａ）の終了時の初期レベルＳＥ０から本ステップの終了時の第１レベルＳＥ１に末端基合計を増加させるステップと、
ｃ）真空度０．０５〜８００ｍｂａｒの適用が本質である脱気ステップにポリマー溶融物を通し、部分的重縮合を起こすことによって、分子量≦５００ｇ／ｍｏｌの既存及び形成低分子量モノマー物質、先行ステップｂ）中に添加された未反応の反応性物質並びに不活性物質を、反応時間＞１秒及び＜３６００秒の後に除去するステップであって、これにより前記第１レベルＳＥ１から第２の末端基合計レベルＳＥ２に、このステップの終了時に末端基合計を減少させるステップと、
ｄ）取得済みのポリマー溶融物を直接、所望の物品に変換するステップと
を含む。
【００２２】
本発明による工程のポリエステル溶融物は、ジエチレングリコール、トリエチレングリコール、イソフタル酸、ナフタレンジカルボン酸、アジピン酸、シクロヘキサンジメタノール、ピロメリット酸、トリメリット酸、ペンタエリスリトール、ネオペンチルグリコール、トリエチレングリコール、テトラエチレングリコール、ペンタエチレングリコール、ポリエチレングリコール及びポリプロピレングリコールにある群から選択されるコモノマーの１種又は混合物を１０重量％まで含む。
【００２３】
本発明の第１の特徴によれば、重縮合反応器出口のポリマー溶融物中に含有されるアセトアルデヒド又はＡＡの量は、１〜１５０ｐｐｍの間で含まれる。
【００２４】
ステップｂ）の間の反応性物質の添加量は、この処理の後に末端基合計の第１レベルＳＥ１に達するのに十分であり、前記レベルがステップａ）終了時のポリマー溶融物の末端基合計レベルＳＥ０と比較して、≧１％及び３０％≦増加し、好ましくは≧４％及び８％≦増加する。
【００２５】
前記反応性物質の添加の目的は、ビニルエステル末端基を除去し、ビニルエステル末端基の発生源である末端基の数を低減する内部洗浄法を提供することである。
【００２６】
本発明によれば、ステップｂ）の間の縮重合反応器の後のポリマー溶融物への反応性物質又は物質の混合物の添加は、連続的に実施される。
【００２７】
有利には、ステップｂ）の間に添加される前記反応性物質又は物質の混合物は、反応時間＞１秒及び＜３６００秒以内に末端基と反応可能であり、及び／又はポリエステル鎖のエステル結合を終端することが可能である。
【００２８】
別の特徴によれば、前記の添加された反応性物質又は物質の混合物は、ステップｂ）の間に不活性ガスキャリアーと共に適用され、前記不活性ガスは、好ましくは窒素、水素、ヘリウム、アルゴン、二酸化炭素、エタン、プロパン、ブタン、ｎ−へキサン、シクロヘキサン又はこれらの物質からの混合物からなる群から選択される。
【００２９】
本発明によれば、ステップｂ）の間に添加される反応性物質又は物質の混合物は
−加水分解のための水、及び／又は、
−加アルコール分解のための、好ましくはメタノール、エタノール、ブタノール、プロパノール、イソプロパノール、イソブタノール、エチレングリコール、ジエチレングリコール、ポリエチレングリコール及びポリプロピレングリコールからなる群で選択される、少なくとも１種の単官能性又は多官能性アルコール、及び／又は、
−酸分解のための、好ましくはギ酸、酢酸及び／又はプロピオン酸である、少なくとも１種の単官能性又は多官能性炭酸、及び／又は、
−加アルコール分解及び酸分解の組合せのための、グリコール酸のような少なくとも１種のヒドロキシ炭酸、及び／又は、
−加アンモニア分解のための、アンモニア、モノメチルアミン、及びジメチルアミンのような少なくとも１種の一級、二級又は三級アミン又はこれらの混合物、及び／又は、
−ヒドラジン分解のための、ヒドラジン及び／又は１，１−ジメチルヒドラジンのようなその誘導体、及び／又は、
−ポリエステル溶融物内に存在している条件下で、前記反応性物質に崩壊する物質、好ましくは炭酸エチレン、炭酸プロピレン及び／又は酢酸メチル、及び／又は、
−第１ステップで、ＯＨ末端基とこれらの基のエンドキャッピング下で反応し、この反応から更なる酸分解のために、１個のＯＨ末端基につき１分子の炭酸分子を供与する、好ましくは無水酢酸、無水イソ酪酸又は無水酪酸である少なくとも１種のモノカルボン酸の無水物、からなる群で選択され、
上記の反応性物質又は物質の混合物の凝集の条件は、液体及び／又はガス状の及び／又は超臨界性である。
【００３０】
ステップｂ）の間に添加される反応性物質又は物質の混合物は、末端基合計数の増加、及び／又は部分的なポリマー鎖の破壊、及び／又はエンドキャッピング下でのＯＨ末端基との反応、及び／又はビニルエステル末端基の交換が可能である。
【００３１】
本発明の別の特徴によれば、ステップｃ）で実施される脱気ステップは、０．０５ミリバール〜８００ミリバール、好ましくは０．１〜１０ミリバールの間の環境内で実施され、前記の添加された不活性物質、過剰量の可能性がある反応性物質、ポリエステル製造の間に起こる可能性がある、前記の反応性化合物により起こる分解生成物、及び通常の分裂生成物及び副生成物を除去し、前記脱気ステップの後のポリマー溶融物の末端基合計ＳＥ２が前記脱気ステップの始めに存在する末端基レベルＳＥ１と等しいか小さい。
【００３２】
真空脱気で分子量向上が達成されない場合は、ＳＥ２はＳＥ１と等しくなることができる。
【００３３】
例として、ポリマー溶融物を、例えば二軸又は多軸押出機又はらせん状反応器のような装置に入れ、溶融物を真空環境を含む脱気ゾーンに分配し暴露して、上記に示したような非反応の不活性物質、過剰量の反応性物質、前記反応性物質により引き起こされる上記の分解生成物、及び通常の分裂生成物及び副生成物を除去する。
【００３４】
好ましくは、ポリマー溶融物中の末端基合計レベルは
ＳＥ０＜ＳＥ１及び、ＳＥ０＜ＳＥ２、及びＳＥ２＜１．３ＳＥ０を満足し、
式中、ＳＥ０＝ステップａ）終了時の末端基合計レベル
ＳＥ１＝ステップｂ）終了時の末端基合計レベル
ＳＥ２＝ステップｃ）終了時の末端基合計レベル
である。
【００３５】
有利には、前記ステップｂ）は、着色剤、安定剤、アセトアルデヒド捕捉剤、酸素捕捉剤、ＵＶ吸収剤、蛍光増白剤、帯電防止剤及び／又は表面改質剤のような通常の添加剤のための少なくとも１種の投入システムの操作により実行される。
【００３６】
これらのシステムは当業者には良く知られており、ここで、これ以上詳しく述べる必要はない。脱気装置から出た後、ポリエステル溶融物は、予備成形物、ボトル又はキャストフィルムのような包装用の所望の物品に直ちに変換される。
【００３７】
本発明は、１０ｐｐｍ未満のアセトアルデヒド含有量を有する、包装用ポリエステル物品、特に中空体、とりわけボトル、熱成形シート及びフィルム、とりわけキャストフィルムであって、これらが本発明による方法により得られるという事実を特徴とするポリエステル物品を包含する。
【００３８】
本発明によれば、前記脱気装置は、普通に使用される投入システムを含むことができ、前記投入システムは、ポリマー溶融物に対して通常に適用される着色剤、安定剤、アセトアルデヒド捕捉剤、酸素捕捉剤、ＵＶ吸収剤、蛍光増白剤、帯電防止剤、表面改質を供給する。これらのシステムは、当業者には良く知られており、ここで、これ以上詳しく述べる必要はない。脱気装置から出た後、ポリエステル溶融物は、予備成形物、ボトル及びキャストフィルムに直ちに変換される。
【００３９】
本発明は、その制限的な例として与えられる、前記発明の好ましい実施形態の以下の説明及び図面により、更に深く理解されよう。
【００４０】
この特異な図は、本発明による方法の概略的な機能の表現である。
【００４１】
前記図に示すように、ペースト調製、エステル化、予備重縮合の操作が実施可能で、テレフタル酸、モノエチレングリコール及びイソフタル酸を下記仕様のベース樹脂に転化可能な（溶融物仕上げ機又は反応器１の出口で）、日産量２２０ｔの、ボトルグレードのポリエステル溶融物の最先端の縮重合プラント又は反応器１を選択した。
ＩＶ：                                          ０．６５ｄｌ／ｇ
ＤＥＧ（ジエチレングリコール）：                １．２重量％
ＩＰＡ（イソフタル酸）：                        １．５重量％
アセトアルデヒド                                ２０ｐｐｍ
溶融物中のＣＯＯＨ末端基                        ２６ｍｅｑｕ／ｋｇ
色調Ｌ、ａ、ｂ（Ｃ−Ｌａｂ）                    ８５／−１．２／−３
ＤＳＣ                                          Ｔｇ＝７９℃、Ｔｋ＝１５１℃、
Ｔｍ＝２５１℃
溶融物出口温度                                  ２８１℃
【００４２】
固有粘度ＩＶを以下の条件で測定する。ポリエステル０．５ｇをフェノール及び１，２−ジクロロベンゼン（３：２重量部）からなる溶媒０．１ｌに溶解し、ウベローデ法を適用して、この溶液の相対粘度を２５℃で分析する。０％へ外挿した相対粘度から、固有粘度を計算する。
【００４３】
カルボキシル末端基（−ＣＯＯＨ）を以下の方法で分析する。
【００４４】
ポリエステルを、加熱しながら、７０重量％のｏ−クレゾールとクロロホルム（７０：３０重量部）からなる溶媒に溶解し、ブロモチモールブルーに対する０．０５ｎのエタノール性水酸化カリウムを用いて−ＣＯＯＨ基の含有量を測光的に決定する。
【００４５】
アセトアルデヒドを以下のように分析する。
【００４６】
ＰＥＴ包装材（樹脂、予備成形物、ボトル）中の残留ＡＡ分析は、密閉バイアル内で粉砕した材料を高温で加熱することによって生成されるヘッドスペースＧＣ−水素炎イオン化検出器により実施される。
【００４７】
測定を仏国厚生省により定められた、ＸＰ  Ｔ９０−２１０標準のＡＦＮＯＲ法（参考文献ＤＧＳ／ＰＧＥ／１.Ｄ.−ｎ°１５２６（１９９９、１２月）により実施する。
【００４８】
図１に示すように、溶融物をカッターに導く主溶融物パイプを、約５００ｋｇ／ｈの溶融物を直接予備成形法に供給する計量ポンプを備えた出口に接続した。不活性物質貯蔵器２及び反応性物質貯蔵器３からの、及び前記パイプへの適用した供給手段（表示せず）による反応性物質と不活性物質の添加を、表１に示した数量に従って実行する。溶融物パイプ４へ反応性及び不活性物質を供給した後、１４の要素を含む静的混合塔５が前記の添加された物質を均一に分配する。混合塔５における６０秒の滞留時間の後、溶融物は、真空装置７から適用される真空が任意の望ましくない揮発性不活性物質８、残留反応性物質９及び／又はアセトアルデヒドやエチレングリコールのような通常のポリエステル製造の副生成物１０を除去する多軸押出機６に入る。脱気装置の役割をする前記多軸６からの溶融物は、直ちに成形機１１に供給され、成形物品１２に変換される。
【００４９】
表１に、従来の予備成形物である包装用のポリエステル物品に関する実施例１〜７及び比較例Ｖ１〜Ｖ２の結果を記載する。
【表１】
2009532515.tif 000003
【００５０】
表１の全ての実施例は、同一のＳＥ０＝２６ｍｅｑｕ／ｋｇを有する。
【００５１】
表１から明確に分かるように、本発明の予備成形物は、比較例Ｖ１及びＶ２の予備成形物に比べて、最低で１／５まで低いＡＡを含む。
【００５２】
本発明は、当然ながら、本明細書で説明して表現した好ましい実施形態に限られることはなく、請求項により規定された本発明の範囲から逸脱することなく、変更は可能であり、又等価物は使用可能である。
【図面の簡単な説明】
【００５３】
【図１】本発明による方法の概略的な機能の表現である。
【図１】
2009532515.tif 000004
【国際調査報告】
2009532515.tif 000005
2009532515.tif 000006